(57)【要約】      （修正有）【課題】プラスチック蓄光製品や蓄光タイルで表示されている避難誘導表示の欠点を改良する。【解決手段】セメントの付着しにくいシリコンゴムまたは塩化ビニールで作られた、厚さが0.2mmから1mmのシートで、該シートの裏に粘着剤を塗布し、表示したい文字や図形を切り抜いた型を形成し、施工箇所の表面に貼り付けて、夜光セメントモルタルを吹付け、又は鏝塗りした後に、シートを剥がして夜光セメントモルタルの図形や文字で床面を舗装することにより、照明が無くなった後、直ちに発光して床面の高低や幅、避難方向を表示する舗装を施工する。【選択図】図１
2009287187.tif 000002
【特許請求の範囲】
【請求項１】
発光する床面の舗装方法において、セメントの付着しにくいシリコンゴムまたは塩化ビニールの厚さが0.2mmから1mmのシートで、該シートの裏に粘着剤を塗布し、表示したい文字や図形を切り抜いた型を形成し、施工箇所の表面に貼り付けて、夜光セメントモルタルを吹付け、又は鏝塗りした後に、シートを剥がして夜光セメントモルタルの図形や文字を床面に舗装することを特徴とする床面の蓄光性舗装方法。
【発明の詳細な説明】
【技術分野】
【０００１】
夜光セメントモルタルで床面を舗装することにより、災害や電源の故障などが原因で照明が無くなった後、直ちに発光して床面を明るくすることを特徴とする舗装に関する。
【背景技術】
【０００２】
従来は暗い床面を明るくし、文字や図形を表示するためには、床面に塗料などを塗布して照明することが行われていた。  本出願人は従来の樹脂系発光塗料に代わる夜光セメントモルタルに関する発明を継続してきたが、その成果を特許文献１のように出願をしている。
また、下記の特許文献２から特許文献５にあげたようにモルタルに蓄光剤を添加した方法も出願されている。
【特許文献１】特願２００７−３０６２９２号
【特許文献２】特開２００２−１５５６０９号
【特許文献３】特開平８−３１０８４８号
【特許文献４】特願２００６−３５７２６９号
【特許文献５】実願昭５８−１２３５９３号
【発明の開示】
【発明が解決しようとする課題】
【０００３】
特許文献１は夜光セメントモルタの組成についての本出願人の出願であるが、その具体的な施工方法については何ら記述してはいなかった。また、特許文献2から特許文献5まではモルタルに蓄光剤を添加した単純な発想のものであり、実際に施工するとセメントが強アルカリであるために、蓄光顔料は作用をしなくなって実用上の効果は無かった。  
【０００４】
本発明は上記問題点を解決し、地下鉄構内や公衆の利用する施設で使用されている避難誘導版の欠点を改善して、災害時に避難が確実に行なわれるようにするための特許文献１の技術を実施するための施工法を開発することを課題とした。
【課題を解決するための手段】
【０００５】
上記課題を解決するために本発明は、セメントの付着しにくいシリコンゴムまたは塩化ビニールの厚さが0.2mmから1mmシートで、該シートの裏に粘着剤を塗布し、発光するための文字や図形を切り抜いた型を形成し、施工箇所の表面に貼り付けて、夜光セメントモルタルを吹付け、又は鏝塗りした後に、シートを剥がして夜光セメントモルタルの図形や文字を床面に舗装することを特徴とする。施工箇所の基材はコンクリートでも鋼材でも石材でもタイルでも施工することが出来る。
【発明の効果】
【０００６】
床面を舗装するための材料として、蓄光性セメントモルタルは過去に多くの実験と製品試作が行はれてきたが、蓄光性の持続と高輝度が得られず使用が断念されていた。この原因は、蓄光顔料が中性の環境で無ければ蓄光性を保持できないことに対しての処置がなされていない材料を使用していたことが原因である。セメントは水を加えると硬化反応を開始し、当初はＰＨ１１以上の強アルカリ性が100年間で中性化するといわれているので蓄光顔料の効果を発揮する中性域の環境にはない。セメントモルタルが強アルカリ環境であっても蓄光顔料が性能を保持し、コンクリートの表面加工やモルタルとして長期間蓄光性を維持して電源を必要としない各種の夜光製品用途に使用することができるように効果あるものにした出願(特願２００７−３０６２９２号)を利用して、これを避難路に吹付けや鏝塗りで施工することにより、照明電源が無くなったとき、照明電源に照らされることにより蓄光していた避難路舗装面は同時に発光して明るく床面を照らし出して安全を確保する。
【０００７】
夜光セメントモルタルはJIS9107規格の安全標識板で定められている６０分後の輝度７ｍｃｄ/ｍ２の基準値を大きく上回る９．５４ ｍｃｄ/ｍ２以上の性能を持っているので、安全確実な避難誘導の性能のある施工法といえる。
【発明を実施するための最良の形態】
【０００８】
以下本発明の実施例にもとづき、実施するための形態について、図面を参照しつつ詳細に説明する。実施例では、
塩ビシートを用いた表示法による床の舗装方法について陳べる。
【０００９】
モルタルの付着しにくい撥水性の軟質塩ビ樹脂シートの下面に粘着剤を貼り、このシートに矢印や避難路等の文字を切り抜き、施工面に貼り付ける。しかる後に、夜光モルタルを、この上から、スプレー又は鏝塗りして、施工した材料が指触乾燥した後、施工面に貼り付けた軟質塩ビ樹脂シートを剥がすと矢印や避難路等の文字或いは誘導案内線が蓄光性を持った表示となって残る。このようにすると、どのような変形面や局面にも図柄や文字が表記できる。シートの厚さを選ぶことにより、舗装厚さを正確に容易に均一に施工することができる。
【００１０】
夜光セメントモルタルの場合には蓄光剤の添加量が２０％以下では輝度が低く、また３５％以上ではモルタルの強度が落ちるので、この範囲で使用するのが良い。このような夜光セメントモルタルを壁面や路面全体にスプレーし、或いは、左官により鏝塗りすればよい。
【００１１】
舗装面の密度を高くし、耐磨耗性を向上させるため透明なアクリル樹脂を塗布し、ナトリュームシリケートやカリュウムシリケートを含浸させる方法がある。
【実施例】
【００１２】
具体的には、    
地下街の通路に、この方法を用いて避難誘導表示を施工した。
【００１３】
モルタルミキサーの中に寒水石２厘を３２％、黄色に光る蓄光顔料２５％，顔料の分散性を良くするためのシリコンパウダー信越化学製ＫＭＰ−７０１を３％と表面を滑らかにするためにカオリン５％を加え、白色セメント３５％と共に水をＷ／Ｃ５５％の割合で混練した夜光モルタルを作り、地下街の通路床の両側に幅１０ｃｍで通路全長と階段部分に、及び、通路の中央部に５ｍごとに出口方向を示す矢印と「避難路」の文字表示を通路床の側線とは色の異なる青色に光る蓄光顔料で作った夜光セメントモルタルを本発明の方法を用いて施工し、表示した（図2）。このように地下街の通路の路面を舗装することにより、災害時に照明電源が無くなっても、人々を安全確実に避難路出口に誘導することが出来る。この方法によって施工した矢印と避難路の輝度は照明が無くなって後の６０分後に１１．３ｍｃｄ／ｍ２を示し、ＪＩＳで規定する７ｍｃｄ／ｍ２を上回る輝度を示した。十分に安全に避難表示の性能を満足した。
【産業上の利用可能性】
【００１４】
この発明は、紫外線劣化や可燃性を理由として使用範囲が限定されていた従来の蓄光樹脂製品の利用範囲を超えて、屋内と屋外の応用範囲を飛躍的に拡大する。
横断路の表示、道路センターラインなどの表示、地下鉄構内の避難誘導表示、地下街の避難誘導表示、屋外の規制線引き、転落防止縁石表示、夜間工事箇所表示、屋外階段ステップ、製鉄所やガラス工場など高熱の環境における危険箇所表示（熱線に反応して光る）、電源の得られない港湾や海洋施設、盗難防止のための光る壁や床などの建材、等々、従来は利用出来なかった場所や施工箇所の形状に制限されること無く利用範囲への応用が拡大する。
【図面の簡単な説明】
【００１５】
【図１】本発明により施工した床舗装の説明断面図
【図２】本発明により施工した床面標識の説明図
【符号の説明】
【００１６】
１  夜光セメントモルタル層
２  コンクリート又はアスファルトの床面下地
３  地面
4 夜光セメントモルタルで舗装した発光する床面
5  床面と異なった色で光る文字と図形
６  側線部分
【図１】
2009287187.tif 000003
【図２】
2009287187.tif 000004
【手続補正書】
【提出日】平成20年9月29日(2008.9.29)
【手続補正１】
【補正対象書類名】特許請求の範囲
【補正対象項目名】請求項１
【補正方法】変更
【補正の内容】
【請求項１】
蓄光性セメントモルタルでの床面舗装の方法において、セメントが付着しにくいシリコンゴムまたは塩化ビニールシートであって、０．２ｍｍから１．０ｍｍの間の厚さで、その裏面に粘着剤を塗布したシートを作成し、その中から、施工したい塗膜厚さに適応したシートを選び、表示したい文字や図形を切り抜いた型を成形して施工個所の表面に貼り付けて、蓄光性セメントモルタルを鏝塗り又はスプレーで吹き付けた後に、金鏝で貼り付けたシートの厚さ以上にはみ出した余分な蓄光性セメントモルタルを掻き取り、蓄光性セメントモルタルが指触乾燥した時点で、該シートを剥がして、蓄光性セメントモルタルで構成された図形や文字をシートの厚さを定規として、必要な塗膜厚さで経済的に、均等な厚さに塗ることを特徴とする床面の舗装の方法。